(57)【要約】      （修正有）【課題】研摩処理が困難な炭化珪素を、高い面精度で研摩処理することができる研摩材を提供する。【解決手段】走査電子顕微鏡により観察された粒子の縦軸と横軸との比が３．０以下である非針状形態を有する二酸化マンガン粒子からなることを特徴とする研摩材である。その観察された粒子の縦軸の平均粒径ＤＳＥＭが１．０μｍ以下が好ましく、また、レーザ回折・散乱法粒子径分布測定の体積基準の積算分率における５０％径Ｄ５０が２．０μｍ以下が好ましい。【選択図】なし【特許請求の範囲】
【請求項１】
走査電子顕微鏡により観察された粒子の縦軸と横軸との比が３．０以下である非針状形態を有する二酸化マンガン粒子からなることを特徴とする研摩材。
【請求項２】
観察された粒子の縦軸の平均粒径ＤＳＥＭが１．０μｍ以下である請求項１記載の研摩材。
【請求項３】
レーザ回折・散乱法粒子径分布測定の体積基準の積算分率における５０％径Ｄ５０が２．０μｍ以下である請求項１または請求項２に記載の研摩材。
【請求項４】
比表面積が２０ｍ２／ｇ以上である請求項１〜請求項３いずれかに記載の研摩材。
【請求項５】
二酸化マンガンの結晶構造がγ型である請求項１〜請求項４いずれかに記載の研摩材。
【請求項６】
二酸化マンガンの結晶構造がβ型である請求項１〜請求項４いずれかに記載の研摩材。
【請求項７】
請求項１〜請求項６いずれかに記載の研摩材を含有する研摩材スラリー。
【請求項８】
請求項５に記載の研摩材の製造方法であって、
電解反応により陽極表面に析出させたγ型二酸化マンガンを乾式にて粉砕する乾式粉砕工程を備える研摩材の製造方法。
【請求項９】
請求項６に記載の研摩材の製造方法であって、
電解反応により陽極表面に析出させたγ型二酸化マンガンを、２００℃〜６００℃の熱雰囲気において加熱する加熱工程と、加熱処理した二酸化マンガンを乾式にて粉砕する乾式粉砕工程とを備える研摩材の製造方法。
【請求項１０】
請求項８または請求項９に記載の研摩材の製造方法により得られた研摩材を用いる研摩材スラリーの製造方法。
【発明の詳細な説明】
【技術分野】
【０００１】
本発明は、二酸化マンガンからなる研摩材に関し、特に炭化珪素の研摩処理に好適な特定形状粒子の二酸化マンガンからなる研摩材に関する。
【背景技術】
【０００２】
二酸化マンガンは、例えば、電解によって正極に析出させることによって製造され、アルカリマンガン電池の原料として大量に使用されている。この電解法により製造された粒子は、針状結晶の集合体であり（特許文献１、特許文献２参照）、これを粉砕して微粒の針状粒子を得る技術が知られている。
【０００３】
また、このような方法により製造された針状粒子の二酸化マンガンを研摩材として使用することが知られている（特許文献３参照）。このように電解法により得られた針状粒子の二酸化マンガンは、長軸が０．１μｍ程度の針状結晶の集合体であり、このような針状粒子の二酸化マンガンの研摩材が研摩性能に優れると言われている。
【０００４】
このように二酸化マンガンは、電池材料や研摩材の分野において化学的性能を向上させるために針状結晶が優れるものと考えられてきた。二酸化マンガンの研摩材は、被研摩物によっては、酸化珪素や酸化セリウムなどの他の研摩材に比較して高い研摩力を有している。例えば、タングステン（Ｗ）などの研摩が難しい被研摩物に、二酸化マンガンの研摩材が利用されている（特許文献４）。
【０００５】
ところで、近年、パワーエレクトロニクス半導体や白色ＬＥＤの基板材料として炭化珪素（ＳｉＣ）が注目されているが、この炭化珪素は、硬度が非常に高く、難削材料として知られている。例えば、優れた研摩特性を有する酸化珪素の研摩材により炭化珪素を研摩処理する試みが行われるが、研摩速度もあまり大きくなく、面精度についても十分に満足できるものでない。そのため、炭化珪素のような難削材料を、素早く研摩でき、高い面精度を実現できる研摩技術が強く求められている。
【先行技術文献】
【特許文献】
【０００６】
【特許文献１】特開平７−２４５１０９号公報
【特許文献２】特開２００８−２１０７４６号公報
【特許文献３】特開平１０−６０４１５号公報
【特許文献４】特開平９−２２８８８号公報
【発明の概要】
【発明が解決しようとする課題】
【０００７】
本発明は、以上のような事情の背景になされたもので、炭化珪素のような難削材料を、高速で研摩処理し、高い面精度を実現できる、特定形状の二酸化マンガンからなる研摩材を提供することを目的とする。
【課題を解決するための手段】
【０００８】
本発明者は、炭化珪素のような硬度が高い難削材料を二酸化マンガンで研摩する場合、その二酸化マンガンの粒子の軸方位によって化学的作用の強度に相違があり、針状形態の粒子により構成された二酸化マンガンの研摩材では、研摩速度にムラが生じやすく、面精度にもムラが生じる研摩処理になることを突き止めた。そして、本発明者は、このような知見に基づき、特定形状粒子の二酸化マンガンからなる研摩材であると、飛躍的に研摩性能が向上し、特に研摩面粗さを非常に小さくできることを見出し、本発明を想到するに至った。
【０００９】
本発明は、走査電子顕微鏡により観察された粒子の縦軸と横軸との比が３．０以下である非針状形態を有する二酸化マンガン粒子からなる研摩材に関する。二酸化マンガンは、針状結晶になりやすく、針状形態の粒子を多数形成しやすい傾向があるが、非針状形態の粒子の二酸化マンガンであると、優れた研摩性能を備えたものとなり、炭化珪素のような難削材料を、高速で研摩でき、高い面精度を実現できるようになる。
【００１０】
本発明に係る研摩材は、非針状形態の粒子からなり、粒子形状は略球状である。具体的には、走査電子顕微鏡（ＳＥＭ）で観察される粒子の長手軸を縦軸とし、この長手軸と垂直な軸を横軸と定義した場合、縦軸と横軸との比率（縦軸／横軸）が３．０以下であり、２．０以下であることが好ましい。この縦軸と横軸との比率が小さいほど、研摩表面粗さＲａが小さくなり、被研摩面の面精度が向上し、研摩速度も大きくなる。この縦軸と横軸との比率は１．０〜１．５であることがより好ましい。
【００１１】
そして、本発明に係る研摩材は、走査電子顕微鏡で観察された粒子の縦軸（長手軸）の平均粒径ＤＳＥＭが１．０μｍ以下であることが好ましい。研摩材の平均粒径が小さくなるほど、研摩表面粗さＲａが小さくなる傾向となる。平均粒径ＤＳＥＭは０．５μｍ以下がより好ましく、０．２μｍ以下がさらに好ましい。
【００１２】
そして、本発明に係る研摩材は、レーザ回折・散乱法粒子径分布測定の体積基準の積算分率における５０％径Ｄ５０が２．０μｍ以下であることが好ましい。微細な非針状粒子がある程度凝集した形態になると、研摩性能に優れる傾向となる。研摩材を構成する一次粒子は平均粒径ＤＳＥＭで１．０μｍ以下であることが好ましいが、さらに二次粒子も小さい方が研摩性能が優れる傾向となる。レーザ回折・散乱法粒子径分布測定の体積基準の積算分率における５０％径Ｄ５０が２．０μｍ以下が好ましく、１．０μｍ以下がより好ましく、０．８μｍ以下がさらに好ましい。
【００１３】
また、本発明に係る研摩材は、その比表面積が２０ｍ２／ｇ以上であることが好ましい。２０ｍ２／ｇ未満であると、被研摩物との反応性が低下し、所望の研摩処理を完了するために、研磨時間が長くなる傾向となる。
【００１４】
本発明に係る研摩材は、二酸化マンガンの結晶構造がγ型またはβ型であることが好ましい。γ型またはβ型の結晶構造の二酸化マンガンは、その酸化作用が非常に高く、優れた研摩性能を実現しやすいためである。
【００１５】
本発明における、二酸化マンガンの結晶構造がγ型の研摩材は、電解反応により陽極表面に析出させたγ型二酸化マンガンを乾式にて粉砕する乾式粉砕工程を備える製造方法によることで実現できる。電解反応により得られた二酸化マンガンは、針状形態の粒子が多いが、この針状粒子を乾式粉砕することで、非針状粒子の二酸化マンガンにすることができる。この乾式粉砕工程では、高圧気流同士を衝突させて粒子を粉砕するジェットミル、回転刃とスクリーンとの間のせん断力で粒子を粉砕するアトマイザー、粒子を２つのローラー間で粉砕するローラーミルなどの粉砕機を用いることができる。特に、ジェットミルは微粉砕能力が高い上、針状粒子を略球形粒子に変形させる能力に優れるため、望ましい粉砕機である。また、乾式粉砕工程では、空気分級機や篩などを備えることで、均一化された粒径の研摩材を得ることができる。一方、針状形態の粒子が多い二酸化マンガンを、従来の湿式粉砕処理を行うと、特定の方向が優先的に粉砕される傾向があり、棒状や針状に粉砕されやすい。このような形状の粒子が多数存在すると、研摩面上での流動性が悪く、研摩面が均一に研摩されなかったり、傷の原因になりやすい。さらに、湿式粉砕では、水の存在下での粉砕の衝撃力による熱によって、二酸化マンガンの溶解、析出が生じて、非常に長い針状結晶が成長しやすい。乾式粉砕処理では、針状粒子の成長を生じさせず、非針状粒子、すなわち略球形粒子に粉砕する事が可能である。
【００１６】
また、本発明における、二酸化マンガンの結晶構造がβ型の研摩材は、電解反応により陽極表面に析出させたγ型二酸化マンガンを、２００℃〜６００℃の熱雰囲気において加熱する加熱工程と、加熱処理した二酸化マンガンを乾式にて粉砕する乾式粉砕工程とを備える研摩材の製造方法により実現できる。電解反応により陽極表面に析出させた二酸化マンガンはγ型の結晶構造であるが、これを２００℃〜６００℃の熱雰囲気において加熱することでβ型の結晶構造の二酸化マンガンとすることができる。この加熱工程でβ型の結晶構造の二酸化マンガンを、さらに上記した乾式粉砕処理することでβ型の結晶構造の二酸化マンガンからなる本発明の研摩材を得ることができる。加熱温度が２００℃未満であると、γ型のままとなる傾向があり、６００℃を超えると、二酸化マンガン（ＭｎＯ２）から三酸化二マンガン（Ｍｎ２Ｏ３）に変化してしまう傾向となる。
【発明の効果】
【００１７】
以上説明したように、本発明に係る研摩材によれば、研摩処理が困難な炭化珪素を、非常に高速に、高い面精度で研摩処理することが可能となる。
【図面の簡単な説明】
【００１８】
【図１】実施例１の走査電子顕微鏡写真（１０万倍）。
【発明を実施するための形態】
【００１９】
本発明の最良の実施形態について、実施例及び比較例を参照して説明する。
【００２０】
実施例１：この実施例１では、硫酸マンガン水溶液の電解分解により、陽極上に二酸化マンガンを析出させ、この析出した二酸化マンガンを用いた。この電解法により得られた二酸化マンガンを解砕機（（株）パウレック製、アトマイザー）により解砕した後、ジェットミル（日本ニューマチック社製、ＰＪＭ−２００ＳＰ）にて粉砕（粉砕条件：時間当たり４ｋｇの粉砕対象物を０．０５ＭＰａの圧縮空気を噴射して粉砕）し、レーザ回折・散乱法粒子径分布測定の体積基準の積算分率における５０％径Ｄ５０が０．４５μｍの二酸化マンガンの粒子からなる研摩材を製造した。この二酸化マンガンをＸ線回折によりその結晶構造を調べたところ、γ型であった。
【００２１】
この実施例１の研摩材について、走査型電子顕微鏡（ＦＥ−ＳＥＭ：日立製作所製、Ｓ−４８００）によって粒子形状を調べた。図１にその観察写真を示す。この観察写真の粒子は、各粒子は非針状で、略球形であることが判明した。また、ＦＥ−ＳＥＭによる１０万倍の観察写真により、一次粒子と観察された１００個の粒子について、その長軸長さと、長軸に垂直な短軸長さを測定したところ、長軸の平均長さが０．１６μｍ、短軸の平均長さ０．１１μｍであり、また、各粒子の長軸長さと短軸長さとの比率を算出したところ、１．００〜１．２５であった。さらに、この実施例１の研摩材について、ＢＥＴ法による比表面積の測定（ＪＩＳ  Ｒ  １６２６-1996（ファインセラミックス粉体の気体吸着ＢＥＴ法による比表面積の測定方法）の「６．２  流動法  の（３．５）一点法」に準拠。その際、キャリアガスであるヘリウムと、吸着質ガスである窒素の混合ガスを使用）したところ、４０ｍ２／ｇであった。
【００２２】
次に、実施例１の研摩材を用いて炭化珪素単結晶板を研摩処理した結果について説明する。研摩対象の炭化珪素単結晶板は、直径２インチ、厚さ２５０ｍｍの６Ｈ−ＳｉＣ単結晶であり、研摩面はｏｎ  ａｘｉｓ（結晶軸に垂直に切断されたウェハー面）とした。研摩処理前に、基板の被研摩表面を、ＡＦＭ（原子間力顕微鏡：Ｖｅｅｃｏ社製  ＮａｎｏｓｃｏｐｅIIIａ）により表面粗さを測定したところ、Ｒａ２．４６ｎｍであった。
【００２３】
研摩条件は、二酸化マンガン１０ｗｔ％のスラリー濃度にした研摩材スラリーを用い、研摩荷重１９０ｇ／ｃｍ２とし、研摩パッド（IＣ−１０００、ニッタ・ハース（株）製）に載置した単結晶基板を１８０分間の研摩処理を行った。研摩処理後、研摩面を水洗し、付着したスラリーを除去し乾燥した。その乾燥した研摩表面の任意の五個所について、ＡＦＭにより表面粗さを測定したところ、その平均Ｒａは０．１０ｎｍであった。また、その研摩前と研摩後との基板重量を測定し、研摩速度を算出したところ、０．１２μｍ／ｈｒであった。
【００２４】
実施例２：この実施例２では、実施例１と同様な電解条件で陽極に析出した二酸化マンガンを、４５０℃、１時間の焼成処理を行ったものを用いた。焼成した二酸化マンガンは、実施例１と同様に解砕機により解砕した後、ジェットミルにて粉砕し、レーザ回折・散乱法粒子径分布測定の体積基準の積算分率における５０％径Ｄ５０が０．５８μｍの二酸化マンガンの粒子からなる研摩材を製造した。この二酸化マンガンをＸ線回折によりその結晶構造を調べたところ、β型であった。
【００２５】
この実施例２の研摩材について、実施例１と同様にＦＥ−ＳＥＭによって粒子形状を調べたところ、観察された各粒子は、図１に示したような非針状で、略球形であることが判明した。また、ＦＥ−ＳＥＭによる１０万倍の観察写真により、一次粒子と観察された１００個の粒子について、その長軸長さと、長軸に垂直な短軸長さを測定したところ、長軸の平均長さが０．１６μｍ、短軸の平均長さ０．１３μｍであり、また、各粒子の長軸長さと短軸長さとの比率を算出したところ、１．００〜１．６７であった。さらに、この実施例２の研摩材について、ＢＥＴ法による比表面積を測定したところ、４０ｍ２／ｇであった。
【００２６】
実施例２の研摩材を用いて、実施例１と同じ条件で炭化珪素単結晶板を研摩処理した結果、研摩表面の表面粗さはＲａ０．１７ｎｍであった。また、実施例２の研摩速度は、０．０７μｍ／ｈｒであった。
【００２７】
実施例３：この実施例３では、実施例１と同様な電解条件で陽極に析出した二酸化マンガンを用い、回転刃とスクリーンからなる衝撃粉砕機（（株）レッチェ製、ビータミル）にて二回粉砕処理をして研摩材を製造した。レーザ回折・散乱法粒子径分布測定の体積基準の積算分率における５０％径Ｄ５０は、０．７７μｍの二酸化マンガンの研摩材であった。この二酸化マンガンをＸ線回折によりその結晶構造を調べたところ、γ型であった。
【００２８】
この実施例３の研摩材について、実施例１と同様にＦＥ−ＳＥＭによって粒子形状を調べたところ、観察された各粒子は、図１に示したような非針状で、略球形であることが判明した。また、ＦＥ−ＳＥＭによる１０万倍の観察写真により、一次粒子と観察された１００個の粒子について、その長軸長さと、長軸に垂直な短軸長さを測定したところ、長軸の平均長さが０．２３μｍ、短軸の平均長さ０．１９μｍであり、また、各粒子の長軸長さと短軸長さとの比率を算出したところ、１．００〜１．５２であった。この実施例３の研摩材について、ＢＥＴ法による比表面積の測定したところ、４１ｍ２／ｇであった。
【００２９】
実施例３の研摩材を用いて、実施例１と同じ条件で炭化珪素単結晶板を研摩処理した結果、研摩表面の表面粗さはＲａ０．１０ｎｍであった。また、実施例３の研摩速度は、０．１０μｍ／ｈｒであった。
【００３０】
比較例１：この比較例１では、実施例１と同じ条件の電解法で得られた二酸化マンガンを、湿式粉砕処理（Ｗｉｌｌｙ  Ａ．Ｂａｃｈｏｆｅｎ  ＡＧ  Ｍａｓｃｈｉｎｅｎｇａｂｒｉｋ社製、ダイノーミル：０．８ｍｍφジルコニアビーズ使用）して研摩材を製造した。この比較例１の研摩材は、レーザ回折・散乱法粒子径分布測定の体積基準の積算分率における５０％径Ｄ５０が０．３８であった。この二酸化マンガンをＸ線回折によりその結晶構造を調べたところ、γ型であった。
【００３１】
この比較例１の研摩材について、実施例１と同様にＦＥ−ＳＥＭによって粒子形状を調べたところ、観察された粒子には針状形態の粒子が多数含まれていることが確認された。また、ＦＥ−ＳＥＭによる１０万倍の観察写真により、一次粒子と観察された１００個の粒子について、その長軸長さと、長軸に垂直な短軸長さを測定したところ、長軸の平均長さが１．４５μｍ、短軸の平均長さ０．１４μｍであり、また、各粒子の長軸長さと短軸長さとの比率を算出したところ、３．６０〜１０．５０であった。さらに、この比較例１の研摩材について、ＢＥＴ法による比表面積を測定したところ、１８ｍ２／ｇであった。
【００３２】
比較例１の研摩材を用いて、実施例１と同じ条件で炭化珪素単結晶板を研摩処理した結果、研摩表面の表面粗さはＲａ０．５６ｎｍであった。また、比較例１の研摩速度は、０．０３μｍ／ｈｒであった。
【００３３】
比較例２：この比較例２では、研摩材として市販のコロイダルシリカ（株式会社フジミインコーポレーテッド社製、Ｃｏｍｐｏｌ８０）を用いた。この比較例２の研摩材は、レーザ回折・散乱法粒子径分布測定の体積基準の積算分率における５０％径Ｄ５０が０．１０μｍであった。比較例２の研摩材について、実施例１と同様にＦＥ−ＳＥＭによって粒子形状を調べたところ、各粒子はほぼ球状であることが確認された。また、ＦＥ−ＳＥＭによる５万倍の観察写真により、一次粒子と観察された１００個の粒子について、その長軸長さと、長軸に垂直な短軸長さを測定したところ、長軸の平均長さが０．０８μｍ、短軸の平均長さ０．０８μｍであり、また、各粒子の長軸長さと短軸長さとの比率を算出したところ、１．００〜１．０５であった。
【００３４】
この比較例２の研摩材を用い、スラリー濃度１０ｗｔ％の研摩材スラリーとして、実施例１と同様な条件で研摩処理を行った。その結果、研摩表面の表面粗さはＲａ２．５３ｎｍで、研摩前と研摩後とではその表面粗さにほとんど変化がなかった。また、比較例２の研摩速度は、０．０１μｍ／ｈｒであった。
【００３５】
比較例３：この比較例３では、実施例１と同様な電解条件で得られた二酸化マンガン粉を８５０℃で焼成（１時間）したものを用いた。焼成後の酸化物の結晶構造をＸ線回折により同定したところ、三酸化二マンガン（Ｍｎ２Ｏ３）であることが確認された。また、焼成後にビーズミルにより、平均粒径０．４μｍになるまで粉砕処理を行った。比較例３の研摩材について、実施例１と同様にＦＥ−ＳＥＭによって粒子形状を調べたところ、各粒子はほぼ球状であることが確認された。また、ＦＥ−ＳＥＭによる１０万倍の観察写真により、一次粒子と観察された１００個の粒子について、その長軸長さと、長軸に垂直な短軸長さを測定したところ、長軸の平均長さが０．３１μｍ、短軸の平均長さ０．２７μｍであり、また、各粒子の長軸長さと短軸長さとの比率を算出したところ、１．００〜１．４７であった。
【００３６】
そして、この粉砕処理後の三酸化二マンガン粉をスラリー濃度１０ｗｔ％となるように、純水に分散させて、三酸化二マンガンスラリーを作製し、このスラリーを用い、実施例１と同条件で研摩試験を行った。その結果、研摩表面の表面粗さはＲａ２．３３ｎｍで、研摩前と研摩後とではその表面粗さにほとんど変化がなかった。また、比較例３の研摩速度は、０．０２μｍ／ｈｒであった。
【００３７】
比較例４：この比較例４では、研摩材として酸化希土（三井金属鉱業（株）社製／製品名  Ｍ６０１：ＣｅＯ２６３ｗｔ％、Ｌａ２Ｏ３３１ｗｔ％、Ｐｒ６Ｏ１１６ｗｔ％）を用いた。この比較例３の研摩材は、レーザ回折・散乱法粒子径分布測定の体積基準の積算分率における５０％径Ｄ５０が０．５５μｍであった。比較例３の研摩材について、実施例１と同様にＦＥ−ＳＥＭによって粒子形状を調べたところ、各粒子はほぼ球状であることが確認された。また、ＦＥ−ＳＥＭによる５万倍の観察写真により、一次粒子と観察された１００個の粒子について、その長軸長さと、長軸に垂直な短軸長さを測定したところ、長軸の平均長さが０．３１μｍ、短軸の平均長さ０．２３μｍであり、また、各粒子の長軸長さと短軸長さとの比率を算出したところ、１．００〜１．７１であった。
【００３８】
この比較例４の研摩材を用い、スラリー濃度１０ｗｔ％の研摩材スラリーとして、実施例１と同様な条件で研摩処理を行った。その結果、研摩表面の表面粗さはＲａ２．５０ｎｍで、研摩前と研摩後とではその表面粗さにほとんど変化がなかった。また、比較例４の研摩速度は、０．０１μｍ／ｈｒであった。
【産業上の利用可能性】
【００３９】
本発明によれば、研摩処理が困難な炭化珪素を、非常に高速に、高い面精度で研摩処理することが可能となる。
【図１】
2011121153.tif 000002
【手続補正書】
【提出日】平成22年12月20日(2010.12.20)
【手続補正１】
【補正対象書類名】特許請求の範囲
【補正対象項目名】請求項１
【補正方法】変更
【補正の内容】
【請求項１】
走査電子顕微鏡により観察された粒子の縦軸と横軸との比が１．０〜１．５（１．５を除く）である非針状形態を有する二酸化マンガン粒子からなることを特徴とする研摩材。